(57)【要約】【課題】パターニング性に優れ、基板の変色を抑制できる樹脂組成物を提供する。【解決手段】下記（ａ）成分及び（ｂ）成分を含有する樹脂組成物。（ａ）ポリイミド、ポリイミド前駆体、ポリベンゾオキサゾール、ポリベンゾオキサゾール前駆体、ノボラック樹脂及びポリヒドロキシスチレン樹脂から選択される１以上の化合物；（ｂ）下記式（１）で表される２級チオール化合物（式（１）中、Ｒは有機基であり、ｎは１〜４の整数である。）2015147907.tif 000032【選択図】図１
2015147907.tif 000002
【特許請求の範囲】
【請求項１】
下記（ａ）成分及び（ｂ）成分を含有する樹脂組成物。
（ａ）ポリイミド、ポリイミド前駆体、ポリベンゾオキサゾール、ポリベンゾオキサゾール前駆体、ノボラック樹脂及びポリヒドロキシスチレン樹脂から選択される１以上の化合物
（ｂ）下記式（１）で表される２級チオール化合物
【化２５】
2015147907.tif 000028
（式（１）中、Ｒは有機基であり、ｎは１〜４の整数である。）
【請求項２】
前記（ａ）成分が、下記式（２）で表される構造単位を有するポリイミド前駆体である請求項１に記載の樹脂組成物。
【化２６】
2015147907.tif 000029
（式（２）中、Ｒ１は４価の有機基であり、Ｒ２は２価の有機基であり、Ｒ３及びＲ４は各々独立に水素原子、炭素数１〜２０のアルキル基、炭素数３〜２０のシクロアルキル基、又は炭素炭素不飽和二重結合を有する１価の有機基である。）
【請求項３】
さらに（ｃ）光開始剤、（ｄ）溶剤及び（ｅ）光架橋剤から選択される１以上の成分を含有する請求項１又は２に記載の樹脂組成物。
【請求項４】
前記式（２）中のＲ２が、下記式（３）で表される２価の有機基である請求項２又は３に記載の樹脂組成物。
【化２７】
2015147907.tif 000030
（式（３）中、Ｒ５〜Ｒ１２は各々独立に水素原子、フッ素原子又は１価の有機基を表し、Ｒ５〜Ｒ１２の少なくとも１つはメチル基、フッ素原子又はトリフルオロメチル基である。）
【請求項５】
前記式（２）中のＲ２が、下記式（４）で表わされる２価の有機基である請求項２〜４のいずれかに記載の樹脂組成物。
【化２８】
2015147907.tif 000031
（式（４）中、Ｒ１３及びＲ１４は各々独立にフッ素原子又はトリフルオロメチル基である。）
【請求項６】
前記（ｃ）成分がオキシムエステル化合物である請求項３〜５のいずれかに記載の樹脂組成物。
【請求項７】
前記（ｂ）成分が、ペンタエリスリトール  テトラキス（３−メルカプトブチレート）、１，４−ビス（３−メルカプトブチリルオキシ）ブタン、１，３，５−トリス（３−メルカプトブチリルオキシエチル）−１，３，５−トリアジン−２，４，６（１Ｈ，３Ｈ，５Ｈ）−トリオン、トリメチロールプロパン  トリス（３−メルカプトブチレート）、及びトリメチロールエタン  トリス（３−メルカプトブチレート）から選択される１以上の化合物である請求項１〜６のいずれかに記載の樹脂組成物。
【請求項８】
請求項１〜７のいずれかに記載の樹脂組成物を基板上に塗布し乾燥して塗膜を形成する工程と、
前記塗膜を加熱処理する工程とを含む、硬化膜の製造方法。
【請求項９】
請求項１〜７のいずれかに記載の樹脂組成物を基板上に塗布し乾燥して塗膜を形成する工程と、
前記塗膜に活性光線を照射後、現像してパターン樹脂膜を得る工程と、
前記パターン樹脂膜を加熱処理する工程とを含む、パターン硬化膜の製造方法。
【請求項１０】
請求項８又は請求項９の製造方法により得られる硬化膜又はパターン硬化膜を有する電子部品。
【発明の詳細な説明】
【技術分野】
【０００１】
本発明は、樹脂組成物、樹脂組成物を用いた硬化膜の製造方法及び電子部品に関する。
【背景技術】
【０００２】
半導体集積回路の微細化に伴い、誘電率を低減するためのｌｏｗ−ｋ層と呼ばれる層間絶縁膜が必要とされている。ｌｏｗ−ｋ層は空孔構造を有するため、機械的強度が低下するという課題がある。このような機械的強度の弱い層間絶縁膜を保護するために、ポリイミド樹脂により形成される硬化膜が用いられる。この硬化膜には、厚膜形成性や高弾性率が求められている。しかし、厚膜化及び高弾性率化に伴い、硬化後の応力が増大し、半導体ウエハの反りが大きくなって、搬送やウエハ固定の際に不具合が生じる場合があった。
【０００３】
また、ｌｏｗ−ｋ層保護の観点から樹脂膜を厚膜化した場合、樹脂膜にパターン形成するために用いられるｉ線の透過率が低下して、パターン形成ができなくなるという課題があった。この課題に対して、良好なｉ線透過性を示し、応力が低い硬化膜が得られるポリイミド前駆体が提案されている（特許文献１、２）。
【先行技術文献】
【特許文献】
【０００４】
【特許文献１】特開２０００−３１３７４３号公報
【特許文献２】国際公開第２００６／００８９９１号パンフレット
【発明の概要】
【発明が解決しようとする課題】
【０００５】
しかしながら、従来の樹脂組成物の場合、未露光部も硬化してしまいパターニングができないという問題があった。
本発明者らは、光開始剤として含まれるオキシムエステル化合物が銅基板上で分解することが原因で未露光部が硬化することを突き止めた。その解決策として、ベンゾトリアゾール又はその誘導体を樹脂組成物中に含有することによって、エステル開始剤の分解が抑えられることを見出した。ベンゾトリアゾール又はその誘導体を含むことによってパターニング性は向上したものの、基板が変色してしまう場合が生じた。
本発明は、パターニング性に優れ、基板の変色を抑制できる樹脂組成物を提供することを目的とする。
【課題を解決するための手段】
【０００６】
本発明者らは、さらなる検討の結果、特定のチオール化合物を含むことで基板の変色を抑制できることを見出し、本発明を完成した。
本発明によれば、以下の樹脂組成物等が得られる。
１．下記（ａ）成分及び（ｂ）成分を含有する樹脂組成物。
（ａ）ポリイミド、ポリイミド前駆体、ポリベンゾオキサゾール、ポリベンゾオキサゾール前駆体、ノボラック樹脂及びポリヒドロキシスチレン樹脂から選択される１以上の化合物
（ｂ）下記式（１）で表される２級チオール化合物
【化１】
2015147907.tif 000003
（式（１）中、Ｒは有機基であり、ｎは１〜４の整数である。）
２．前記（ａ）成分が、下記式（２）で表される構造単位を有するポリイミド前駆体である１に記載の樹脂組成物。
【化２】
2015147907.tif 000004
（式（２）中、Ｒ１は４価の有機基であり、Ｒ２は２価の有機基であり、Ｒ３及びＲ４は各々独立に水素原子、炭素数１〜２０のアルキル基、炭素数３〜２０のシクロアルキル基、又は炭素炭素不飽和二重結合を有する１価の有機基である。）
３．さらに（ｃ）光開始剤、（ｄ）溶剤及び（ｅ）光架橋剤から選択される１以上の成分を含有する１又は２に記載の樹脂組成物。
４．前記式（２）中のＲ２が、下記式（３）で表される２価の有機基である２又は３に記載の樹脂組成物。
【化３】
2015147907.tif 000005
（式（３）中、Ｒ５〜Ｒ１２は各々独立に水素原子、フッ素原子又は１価の有機基を表し、Ｒ５〜Ｒ１２の少なくとも１つはメチル基、フッ素原子又はトリフルオロメチル基である。）
５．前記式（２）中のＲ２が、下記式（４）で表わされる２価の有機基である２〜４のいずれかに記載の樹脂組成物。
【化４】
2015147907.tif 000006
（式（４）中、Ｒ１３及びＲ１４は各々独立にフッ素原子又はトリフルオロメチル基である。）
６．前記（ｃ）成分がオキシムエステル化合物である３〜５のいずれかに記載の樹脂組成物。
７．前記（ｂ）成分が、ペンタエリスリトール  テトラキス（３−メルカプトブチレート）、１，４−ビス（３−メルカプトブチリルオキシ）ブタン、１，３，５−トリス（３−メルカプトブチリルオキシエチル）−１，３，５−トリアジン−２，４，６（１Ｈ，３Ｈ，５Ｈ）−トリオン、トリメチロールプロパン  トリス（３−メルカプトブチレート）、及びトリメチロールエタン  トリス（３−メルカプトブチレート）から選択される１以上の化合物である１〜６のいずれかに記載の樹脂組成物。
８．１〜７のいずれかに記載の樹脂組成物を基板上に塗布し乾燥して塗膜を形成する工程と、
前記塗膜を加熱処理する工程とを含む、硬化膜の製造方法。
９．１〜７のいずれかに記載の樹脂組成物を基板上に塗布し乾燥して塗膜を形成する工程と、
前記塗膜に活性光線を照射後、現像してパターン樹脂膜を得る工程と、
前記パターン樹脂膜を加熱処理する工程とを含む、パターン硬化膜の製造方法。
１０．８又は９の製造方法により得られる硬化膜又はパターン硬化膜を有する電子部品。
【発明の効果】
【０００７】
本発明によれば、パターニング性に優れ、基板の変色を抑制できる樹脂組成物が提供することができる。
【図面の簡単な説明】
【０００８】
【図１】本発明の樹脂組成物を用いた半導体装置の一実施形態の概略断面図である。
【発明を実施するための形態】
【０００９】
以下、本発明の樹脂組成物、樹脂組成物を用いた硬化膜の製造方法及び電子部品の実施の形態を詳細に説明する。尚、この実施の形態により本発明が限定されるものではない。
【００１０】
＜樹脂組成物＞
本発明の樹脂組成物は、下記（ａ）成分及び（ｂ）成分を含む。
（ａ）ポリイミド、ポリイミド前駆体、ポリベンゾオキサゾール、ポリベンゾオキサゾール前駆体、ノボラック樹脂及びポリヒドロキシスチレン樹脂から選択される１以上の化合物
（ｂ）下記式（１）で表される２級チオール化合物
【化５】
2015147907.tif 000007
（式（１）中、Ｒは有機基であり、ｎは１〜４の整数である。）
【００１１】
本発明の樹脂組成物は、（ｂ）成分の２級チオール化合物が銅表面に皮膜を形成し、オキシムエステル化合物等の光開始剤の分解を抑制できる。また、銅の変色を抑制することができるため、信頼性に優れる半導体パッケージを製造することができる。また、得られる硬化膜は低応力である。
本発明者らは、本発明の効果が得られる理由を以下のように考えている。即ち、（ｂ）成分の２級チオール部分とカルボニル基が水素結合を形成することで、本発明の樹脂組成物の安定性が優れ、銅表面に皮膜を形成しやすくなっているため、上記のような効果を達成することができる。
尚、上記式（１）で表される２級チオール化合物の銅との配位能力は、水素結合していない２級チオール化合物と比較して弱くなっていると考えられ、銅表面に皮膜を形成する以外の作用を起こさないため、銅の変色が抑えられると考えられる。また、１級チオール化合物を用いた場合、アクリル構造とエンチオール反応を起こしてしまうためチオール化合物を含む樹脂組成物の安定性に問題があり、銅の変色も発生してしまう。
【００１２】
以下、各成分について詳細に説明する。
（ａ）成分はポリイミド、ポリイミド前駆体、ポリベンゾオキサゾール、ポリベンゾオキサゾール前駆体、ノボラック樹脂及びポリヒドロキシスチレン樹脂であれば特に制限なく用いることができる。
【００１３】
現像後のコントラストが高いことや硬化時の体積収縮が小さいという観点から、ノボラック樹脂を用いてもよい。また、電気特性（絶縁性）に優れることや硬化時の体積収縮が小さいという観点から、ポリヒドロキシスチレン樹脂を用いてもよい。
【００１４】
（ａ）成分としては、下記式（２）で表される構造単位を有するポリイミド前駆体が好ましい。
【化６】
2015147907.tif 000008
（式（２）中、Ｒ１は４価の有機基であり、Ｒ２は２価の有機基であり、Ｒ３及びＲ４は各々独立に水素原子、炭素数１〜２０のアルキル基、炭素数３〜２０のシクロアルキル基、又は炭素炭素不飽和二重結合を有する１価の有機基である。）
【００１５】
式（２）中のＲ１は、原料として用いるテトラカルボン酸又はその二無水物に由来する構造である。Ｒ１に対応する原料としては、硬化膜の応力の観点から、ピロメリット酸二無水物、２，３，６，７−ナフタレンテトラカルボン酸二無水物、３，３’，４，４’−ビフェニルテトラカルボン酸二無水物等が好ましい。これらは単独もしくは２種類以上の組み合わせで用いてもよい。
【００１６】
また、硬化膜の応力及びｉ線透過率を低下させない範囲において、３，３’，４，４’−ベンゾフェノンテトラカルボン酸二無水物、１，２，５，６−ナフタレンテトラカルボン酸二無水物、２，３，５，６−ピリジンテトラカルボン酸二無水物、１，４，５，８−ナフタレンテトラカルボン酸二無水物、３，４，９，１０−ペリレンテトラカルボン酸二無水物、ｍ−ターフェニル−３，３’，４，４’−テトラカルボン酸二無水物、ｐ−ターフェニル−３，３’，４，４’−テトラカルボン酸二無水物、１，１，１，３，３，３−ヘキサフルオロ−２，２−ビス（２，３−ジカルボキシフェニル）プロパン二無水物、１，１，１，３，３，３−ヘキサフルオロ−２，２−ビス（３，４−ジカルボキシフェニル）プロパン二無水物、２，２−ビス（２，３−ジカルボキシフェニル）プロパン二無水物、２，２−ビス（３，４−ジカルボキシフェニル）プロパン二無水物、２，２−ビス｛４−（２，３−ジカルボキシフェノキシ）フェニル｝プロパン二無水物、２，２−ビス｛４−（３，４−ジカルボキシフェノキシ）フェニル｝プロパン二無水物、１，１，１，３，３，３−ヘキサフルオロ−２，２−ビス｛４−（２，３−ジカルボキシフェノキシ）フェニル｝プロパン二無水物、１，１，１，３，３，３−ヘキサフルオロ−２，２−ビス｛４−（３，４−ジカルボキシフェノキシ）フェニル｝プロパン二無水物、４，４’−オキシジフタル酸二無水物、４，４’−スルホニルジフタル酸二無水物等と組み合わせて使用してもよい。
【００１７】
Ｒ１は、例えば、下記式（２ａ）〜（２ｅ）で表される基のいずれかである。
【化７】
2015147907.tif 000009
（式（２ｄ）中、Ｘ及びＹは、各々独立に結合するベンゼン環と共役しない２価の基又は単結合を示す。
式（２ｅ）中、Ｚはエーテル結合（−Ｏ−）又はスルフィド結合（−Ｓ−）である。）
【００１８】
式（２ｄ）のＸ及びＹの「結合するベンゼン環と共役しない２価の基」は、例えば、−Ｏ−、−Ｓ−、又は下記式で表わされる２価の基である。
【化８】
2015147907.tif 000010
（式中、Ｒ１２は炭素原子又は珪素原子である。
Ｒ１３は各々独立に水素原子、又は、フッ素原子等のハロゲン原子である。）
【００１９】
式（２）中のＲ２は、原料として用いるジアミンに由来する構造である。
Ｒ２は、ｉ線透過率の観点から下記式（３）又は（４）で表わされる２価の有機基であることが好ましい。
【化９】
2015147907.tif 000011
（式（３）中、Ｒ５〜Ｒ１２は各々独立に水素原子、フッ素原子又は１価の有機基を表し、Ｒ５〜Ｒ１２の少なくとも１つはメチル基、フッ素原子又はトリフルオロメチル基である。
Ｒ５〜Ｒ１２の１価の有機基として、例えば、炭素数１〜１０（好ましくは炭素数１〜６）のアルキル、炭素数１〜１０（好ましくは炭素数１〜６）のフッ化アルキルが挙げられる。
【００２０】
特に、ｉ線透過率や入手のし易さの観点から、Ｒ２は式（４）で表わされる２価の有機基であることがより好ましい。
【化１０】
2015147907.tif 000012
（式（４）中、Ｒ１３及びＲ１４は各々独立にフッ素原子又はトリフルオロメチル基である。）
【００２１】
式（２）で表される構造単位を有するポリイミド前駆体において、Ｒ２のうち式（３）又は（４）で表される構造単位は、１〜１００ｍｏｌ％であることが好ましく、１０〜９０ｍｏｌ％であることがより好ましく、３０〜９０ｍｏｌ％であることがさらに好ましい。
【００２２】
式（３）又は（４）の構造を与える有機基としては低応力性、良好なｉ線透過率及び耐熱性等の観点から、２，２’−ビス（トリフルオロメチル）−４，４’−ジアミノビフェニル、２，２’−ビス（フルオロ）−４，４’−ジアミノビフェニル、４，４’−ジアミノオクタフルオロビフェニル等が挙げられる。これらは単独で又は２種類以上の組み合わせで使用される。
【００２３】
また、低応力性や良好なｉ線透過率及び耐熱性等を低下させない程度に、式（３）又は（４）以外の構造を与えるジアミン化合物を使用することができる。
具体的には、ｐ−フェニレンジアミン、ｍ−フェニレンジアミン、ｐ−キシリレンジアミン、ｍ−キシリレンジアミン、１，５−ジアミノナフタレン、ベンジジン、４，４’−（又は３，４’−、３，３’−、２，４’−、２，２’−）ジアミノジフェニルエーテル、４，４’−（又は３，４’−、３，３’−、２，４’−、２，２’−）ジアミノジフェニルスルフォン、４，４’−（又は３，４’−、３，３’−、２，４’−、２，２’−）ジアミノジフェニルスルフィド、ｏ−トリジン、ｏ−トリジンスルホン、４，４’−メチレン−ビス−（２，６−ジエチルアニリン）、４，４’−メチレン−ビス−（２，６−ジイソプロピルアニリン）、２，４−ジアミノメシチレン、１，５−ジアミノナフタレン、４，４’−ベンゾフェノンジアミン、ビス−｛４−（４’−アミノフェノキシ）フェニル｝スルホン、２，２−ビス｛４−（４’−アミノフェノキシ）フェニル｝プロパン、３，３’−ジメチル−４，４’−ジアミノジフェニルメタン、３，３’，５，５’−テトラメチル−４，４’−ジアミノジフェニルメタン、ビス｛４−（３’−アミノフェノキシ）フェニル｝スルホン、２，２−ビス（４−アミノフェニル）プロパン、ジアミノポリシロキサン等が挙げられる。これらは単独で又は２種類以上の組み合わせで使用される。
【００２４】
式（２）中のＲ３及びＲ４としては、例えば、各々独立に水素原子、炭素数１〜２０（好ましくは炭素数１〜１０、より好ましくは炭素数１〜６）のアルキル基、炭素数３〜２０（好ましくは炭素数５〜１５、より好ましくは炭素数６〜１２）のシクロアルキル基、炭素炭素不飽和二重結合を有する１価の有機基が挙げられる。
【００２５】
炭素数１〜２０のアルキル基としては、メチル基、エチル基、ｎ−プロピル基、２−プロピル基、ｎ−ブチル基、ｎ−ヘキシル基、ｎ−ヘプチル基、ｎ−デシル基、ｎ−ドデシル基等が挙げられる。
炭素数３〜２０のシクロアルキル基としては、シクロプロピル基、シクロブチル基、シクロペンチル基、シクロヘキシル基、アダマンチル基等が挙げられる。
【００２６】
炭素炭素不飽和二重結合を有する１価の有機基としては、例えば炭素数が１〜１０のアルキル基を有するアクリロキシアルキル基、炭素数が１〜１０のアルキル基を有するメタクリロキシアルキル基が挙げられる。
炭素数が１〜１０のアルキル基を有するアクリロキシアルキル基としては、アクリロキシエチル基、アクリロキシプロピル基、アクリロキシブチル基等が挙げられる。
炭素数が１〜１０のアルキル基を有するメタクリロキシアルキル基としては、メタクリロキシエチル基、メタクリロキシプロピル基、メタクリロキシブチル基等が挙げられる。
【００２７】
樹脂組成物を感光性とする場合には、Ｒ３及びＲ４の少なくとも一方が炭素炭素不飽和二重結合を有していることが好ましく、活性光線照射によってラジカルを発生する化合物と組み合わせて、ラジカル重合による分子鎖間の架橋が可能となるようにすることが好ましい。
【００２８】
本発明の（ａ）成分は、テトラカルボン酸二無水物とジアミンを付加重合させて合成することができる。
また、式（５）で表されるテトラカルボン酸二無水物をジエステル誘導体にした後、式（６）で表される酸塩化物に変換し、式（７）で表されるジアミンと反応させることによって合成することもできる。
これらの合成方法は公知の方法を選択できる。
【化１１】
2015147907.tif 000013
（式中、Ｒ１〜Ｒ４は式（２）と同じである。）
【００２９】
式（２）で表されるポリイミド前駆体の分子量は、ポリスチレン換算での重量平均分子量が１００００〜１０００００であることが好ましく、１５０００〜１０００００であることがより好ましく、２００００〜８５０００であることがさらに好ましい。重量平均分子量が１００００より小さいと、硬化後の応力が充分に低下しない恐れがあり、１０００００より大きいと、溶剤への溶解性が低下し、溶液の粘度が増大して取り扱い性が低下する恐れがある。
重量平均分子量は、ゲルパーミエーションクロマトグラフィー法によって測定することができ、標準ポリスチレン検量線を用いて換算することによって求めることができる。
【００３０】
ポリイミド前駆体を合成する際のテトラカルボン酸二無水物とジアミンのモル比は、通常１．０であるが、分子量や末端残基を制御する目的で、０．７〜１．３の範囲のモル比で行ってもよい。モル比が０．７未満又は１．３超の場合、得られるポリイミド前駆体の分子量が小さくなり、硬化後の低応力性が充分に発現しない恐れがある。
【００３１】
ポリイミド前駆体を加熱処理してイミド化を進行させてポリイミドに変換する加熱温度としては、８０〜４５０℃が好ましく、１００〜４５０℃がより好ましく、２００〜４００℃がさらに好ましい。８０℃未満ではイミド化が充分進行せず、耐熱性が低下する恐れがあり、４５０℃より高い温度で行うと、硬化して得られるポリイミドが劣化してしまう恐れがある。
【００３２】
（ａ）成分を基材に塗布し、加熱硬化して得られる硬化膜の残留応力は、硬化膜の膜厚が１０μｍの場合において３０ＭＰａ以下であることが好ましく、２７ＭＰａ以下であることがより好ましく、２５ＭＰａ以下であることがさらに好ましい。残留応力が３０ＭＰａ以下であれば、硬化後の膜厚が１０μｍとなるように膜を形成した場合に、ウエハの反りをより充分抑制することができ、ウエハの搬送及び吸着固定において生じる不具合をより抑制することができる。
【００３３】
残留応力は薄膜ストレス測定装置ＦＬＸ−２３２０（ＫＬＡ  Ｔｅｎｃｏｒ社製）を用いて、ウエハの反り量を測定後、応力に換算する方法により測定することができる。
【００３４】
本発明において得られる硬化膜を硬化後膜厚１０μｍとなるように形成するためには、樹脂組成物を基板上に塗布し乾燥して塗膜を形成する工程後に、２０μｍ程度の厚さとなるように塗膜する必要がある。そのため、活性光線照射によってラジカルを発生する化合物と組み合わせて感光性樹脂組成物とする場合には、樹脂組成物が高いｉ線透過率を示すことが必要である。
【００３５】
具体的には、膜厚２０μｍにおいて、ｉ線透過率が１５％以上であることが好ましく、２５％以上であることがより好ましく、３０％以上であることがさらに好ましい。１５％より低いとｉ線が深部まで到達せず、ラジカルが充分に発生しないため、現像時に膜の基板側から樹脂が染み出てくる等、感光特性が低下する恐れがある。
【００３６】
尚、ｉ線透過率はＵ−３３１０ｓｐｃｔｒｏｐｈｏｔｏｍｅｔｅｒ（ＨＩＴＡＣＨＩ社製）を用いて、透過ＵＶスペクトルを測定することにより測定することができる。
【００３７】
（ｂ）成分：式（１）で表される２級チオール化合物
本発明の樹脂組成物は、（ｂ）成分として下記式（１）で表される化合物を含有する。
【化１２】
2015147907.tif 000014
（式（１）中、Ｒは有機基であり、ｎは１〜４の整数である。）
【００３８】
Ｒの有機基としては、炭素数１〜２０のアルキル基に対応する１〜４価の基、炭素数６〜２０のアリール基に対応する１〜４価の基、原子数５〜２０のヘテロアリール基に対応する１〜４価の基、原子数５〜２０のヘテロアリール基に対応する１〜４価の基と炭素数１〜２０のアルキル基に対応する１〜４価の基を組み合わせた基等が挙げられる。ｎとしては、２又は３が好ましい。
【００３９】
炭素数１〜２０のアルキル基としては、上記の炭素数１〜２０のアルキル基が挙げられる。
炭素数６〜２０のアリール基としては、フェニル基、ベンジル基、トリル基、
ｏ−キシリル基等が挙げられる。
原子数５〜２０のヘテロアリール基としては、ピラゾール基、イミダゾール基、テトラゾール基、トリアジン基、イソシアヌル基等が挙げられる。
【００４０】
（ｂ）成分としては、具体的には、ペンタエリスリトール  テトラキス（３−メルカプトブチレート）、１，４−ビス（３−メルカプトブチリルオキシ）ブタン、１，３，５−トリス（３−メルカプトブチリルオキシエチル）−１，３，５−トリアジン−２，４，６（１Ｈ，３Ｈ，５Ｈ）−トリオン、トリメチロールプロパン  トリス（３−メルカプトブチレート）、トリメチロールエタン  トリス（３−メルカプトブチレート）等が挙げられる。これらは単独で、又は２種以上を組み合わせて用いることができる。
【００４１】
（ｂ）成分の含有量は、（ａ）成分１００質量部に対して０．０１〜１５質量部であることが好ましく、０．０１〜１０質量部であることがより好ましく、０．０１〜５質量部であることがさらに好ましく、０．１〜５質量部であることが特に好ましい。
【００４２】
本発明の樹脂組成物は、上記の成分に加えて（ｃ）光開始剤、（ｄ）溶剤及び（ｅ）光架橋剤から選択される１以上の成分を含有してもよい。
以下、これらの成分について説明する。
【００４３】
（ｃ）成分：光開始剤（活性光線によりラジカルを発生する化合物）
光開始剤を併用することで感光性樹脂組成物とすることができる。例えば、（ａ）成分が式（２）で表されるポリイミド前駆体である場合、Ｒ３及びＲ４の少なくとも一部が炭素炭素不飽和二重結合を有する１価の有機基である場合、光開始剤と併用して溶剤に溶解することによって感光性樹脂組成物とすることができる。
【００４４】
（ｃ）成分としては、例えば、後述するオキシムエステル化合物、ベンゾフェノン、Ｎ，Ｎ’−テトラメチル−４，４’−ジアミノベンゾフェノン（ミヒラーケトン）等のＮ，Ｎ’−テトラアルキル−４，４’−ジアミノベンゾフェノン、２−ベンジル−２−ジメチルアミノ−１−（４−モルホリノフェニル）−ブタノン−１、２−メチル−１−［４−（メチルチオ）フェニル］−２−モルフォリノ−プロパノン−１等の芳香族ケトン、アルキルアントラキノン等の芳香環と縮環したキノン類、ベンゾインアルキルエーテル等のベンゾインエーテル化合物、ベンゾイン、アルキルベンゾイン等のベンゾイン化合物、ベンジルジメチルケタール等のベンジル誘導体が挙げられる。
これらの中でも、感度に優れ良好なパターンを与える観点から、オキシムエステル化合物が好ましい。
【００４５】
オキシムエステル化合物は、良好な感度、残膜率の点で、下記式（９）、（１０）及び（１１）で表される化合物のいずれかであることが好ましい。
【化１３】
2015147907.tif 000015
式（９）中、Ｒ３１及びＲ３２は、それぞれ炭素数１〜１２のアルキル基、炭素数４〜１０のシクロアルキル基、フェニル基又はトリル基を示し、炭素数１〜８のアルキル基、炭素数４〜６のシクロアルキル基、フェニル基又はトリル基であることが好ましく、炭素数１〜４のアルキル基、炭素数４〜６のシクロアルキル基、フェニル基又はトリル基であることがより好ましく、メチル基、シクロペンチル基又、フェニル基又はトリル基であることがさらに好ましい。
Ｒ３３は、−Ｈ、−ＯＨ、−ＣＯＯＨ、−Ｏ（ＣＨ２）ＯＨ、−Ｏ（ＣＨ２）２ＯＨ、−ＣＯＯ（ＣＨ２）ＯＨ又は−ＣＯＯ（ＣＨ２）２ＯＨを示し、−Ｈ、−Ｏ（ＣＨ２）ＯＨ、−Ｏ（ＣＨ２）２ＯＨ、−ＣＯＯ（ＣＨ２）ＯＨ又は−ＣＯＯ（ＣＨ２）２ＯＨであることが好ましく、−Ｈ、−Ｏ（ＣＨ２）２ＯＨ又は−ＣＯＯ（ＣＨ２）２ＯＨであることがより好ましい。
【００４６】
【化１４】
2015147907.tif 000016
式（１０）中、Ｒ３４は、各々独立に炭素数１〜６のアルキル基を示し、プロピル基であることが好ましい。
Ｒ３５は、ＮＯ２又はＡｒＣＯ（Ａｒはアリール基を示す。）を示し、Ａｒとしては、トリル基が好ましい。
Ｒ３６及びＲ３７は、それぞれ炭素数１〜１２のアルキル基、フェニル基、又はトリル基を示し、メチル基、フェニル基又はトリル基であることが好ましい。
【００４７】
【化１５】
2015147907.tif 000017
式（１１）中、Ｒ３８は、炭素数１〜６のアルキル基を示し、エチル基であることが好ましい。
Ｒ３９はアセタール結合を有する有機基であり、後述する式（１１−１）に示す化合物が有するＲ８に対応する置換基であることが好ましい。
Ｒ４０及びＲ４１は、それぞれ炭素数１〜１２のアルキル基、フェニル基又はトリル基を示し、メチル基、フェニル基又はトリル基であることが好ましく、メチル基であることがより好ましい。
【００４８】
式（９）で表される化合物としては、例えば、下記式（９−１）で表される化合物及び下記式（９−２）で表される化合物が挙げられる。下記式（９−１）で表される化合物は、ＩＲＧＡＣＵＲＥ  ＯＸＥ−０１（ＢＡＳＦ株式会社製、商品名）として入手可能である。
【化１６】
2015147907.tif 000018
【００４９】
式（１０）で表される化合物としては、例えば、下記式（１０−１）で表される化合物が挙げられる。この化合物は、ＤＦＩ−０９１（ダイトーケミックス株式会社製、商品名）として入手可能である。
【化１７】
2015147907.tif 000019
【００５０】
式（１１）で表される化合物としては、例えば、下記式（１１−１）で表される化合物が挙げられる。アデカオプトマーＮ−１９１９（株式会社ＡＤＥＫＡ製、商品名）として入手可能である。
【化１８】
2015147907.tif 000020
【００５１】
その他のオキシムエステル化合物としては、下記化合物を用いることが好ましい。
【化１９】
2015147907.tif 000021
【００５２】
また、（ｃ）成分として、以下の化合物を用いることもできる。
【化２０】
2015147907.tif 000022
【００５３】
（ｃ）成分を含有する場合の含有量としては、（ａ）成分１００質量部に対して、０．０１〜３０質量部であることが好ましく、０．０１〜２０質量部であることがより好ましく、０．０１〜１５質量部であることがさらに好ましく、０．０５〜１０質量部であることが特に好ましい。配合量が０．０１質量部以上であれば、露光部の架橋が充分し、より感光特性が良好となり、３０質量部以下であるとより硬化膜の耐熱性が向上する傾向がある。
【００５４】
（ｄ）成分：溶剤
本発明の樹脂組成物は、必要に応じて溶剤を含有することができる。
溶剤としては、ポリイミド前駆体を完全に溶解する極性溶剤が好ましく、Ｎ−メチル−２−ピロリドン、Ｎ，Ｎ−ジメチルアセトアミド、Ｎ，Ｎ−ジメチルホルムアミド、ジメチルスルホキシド、テトラメチル尿素、ヘキサメチルリン酸トリアミド、γ−ブチロラクトン、δ−バレロラクトン、γ−バレロラクトン、シクロヘキサノン、シクロペンタノン、プロピレングリコールモノメチルエーテルアセテート、プロピレンカーボネート、乳酸エチル、１，３−ジメチル−２−イミダゾリジノン等が挙げられる。これらは単独で用いてもよいし、２以上を組み合わせて用いてもよい。
【００５５】
（ｅ）成分：光架橋剤
本発明の樹脂組成物には、必要に応じて（ｅ）成分として光架橋剤を配合してもよい。
光架橋剤としては、例えば、ジエチレングリコールジアクリレート、トリエチレングリコールジアクリレート、テトラエチレングリコールジアクリレート、ジエチレングリコールジメタクリレート、トリエチレングリコールジメタクリレート、テトラエチレングリコールジメタクリレート、トリメチロールプロパンジアクリレート、トリメチロールプロパントリアクリレート、トリメチロールプロパンジメタクリレート、トリメチロールプロパントリメタクリレート、１，４−ブタンジオールジアクリレート、１，６−ヘキサンジオールジアクリレート、１，４−ブタンジオールジメタクリレート、１，６−ヘキサンジオールジメタクリレート、ペンタエリスリトールトリアクリレート、ペンタエリスリトールテトラアクリレート、ペンタエリスリトールトリメタクリレート、ペンタエリスリトールテトラメタクリレート、スチレン、ジビニルベンゼン、４−ビニルトルエン、４−ビニルピリジン、Ｎ−ビニルピロリドン、２−ヒドロキシエチルメタクリレート、２−ヒドロキシエチルアクリレート、１，３−アクリロイルオキシ−２−ヒドロキシプロパン、１，３−メタクリロイルオキシ−２−ヒドロキシプロパン、メチレンビスアクリルアミド、Ｎ，Ｎ−ジメチルアクリルアミド、Ｎ−メチロールアクリルアミド等が挙げられる。これらは単独で用いてもよいし、２種類以上を組み合わせて用いてもよい。
【００５６】
光架橋剤を含有する場合の配合量は、（ａ）成分１００質量部に対して、１〜１００質量部とすることが好ましく、１〜７５質量部とすることがより好ましく、１〜５０質量部とすることがさらに好ましい。配合量が１質量部以上であれば、より良好な感光特性を付与することができ、１００質量部以下であれば、より硬化膜の耐熱性を向上することができる。
【００５７】
（ｆ）成分：ベンゾトリアゾール又はその誘導体
樹脂組成物を銅基板上に使用する場合、ベンゾトリアゾール又はその誘導体を含有することが好ましい。
（ｆ）成分としては、ベンゾトリアゾール、１−ヒドロキシベンゾトリアゾール、１Ｈ−ベンゾトリアゾール−１−アセトニトリル、ベンゾトリアゾール−５−カルボン酸、１Ｈ−ベンゾトリアゾール−１−メタノール、カルボキシベンゾトリアゾール、メルカプトベンゾオキサゾール等が挙げられる。これらの中でも、ベンゾトリアゾール又は１−ヒドロキシベンゾトリアゾールが好ましい。
ベンゾトリアゾール又はその誘導体を含有する樹脂組成物は、単独では銅基板を変色させる可能性があるが、式（１）で表される化合物を含有することで変色の防止をすることができる。
【００５８】
（ｇ）成分：ラジカル重合禁止剤又はラジカル重合抑制剤
また、本発明の樹脂組成物には、良好な保存安定性を確保するために、ラジカル重合禁止剤又はラジカル重合抑制剤を配合してもよい。ラジカル重合禁止剤又はラジカル重合抑制剤としては、例えば、ｐ−メトキシフェノール、ジフェニル−ｐ−ベンゾキノン、ベンゾキノン、ハイドロキノン、ピロガロール、フェノチアジン、レゾルシノール、オルトジニトロベンゼン、パラジニトロベンゼン、メタジニトロベンゼン、フェナントラキノン、Ｎ−フェニル−２−ナフチルアミン、クペロン、２，５−トルキノン、タンニン酸、パラベンジルアミノフェノール、ニトロソアミン類等が挙げられる。これらは単独で用いてもよいし、２種類以上を組み合わせて用いてもよい。
【００５９】
ラジカル重合禁止剤又はラジカル重合抑制剤を含有する場合の配合量としては、ポリイミド前駆体１００質量部に対して、０．０１〜３０質量部であることが好ましく、０．０１〜１０質量部であることがより好ましく、０．０５〜５質量部であることがさらに好ましい。配合量が０．０１質量部以上であればより保存安定性が良好となり、３０質量部以下であれば、より硬化膜の耐熱性を向上することができる。
【００６０】
本発明の樹脂組成物は、上記（ａ）及び（ｂ）成分と、任意に上記（ｃ）〜（ｇ）成分から実質的になっていてもよく、また、これらの成分のみからなっていてもよい。「実質的になる」とは、上記組成物が、主に上記（ａ）及び（ｂ）成分、及び任意に上記（ｃ）〜（ｇ）成分からからなること、例えば、これら成分が原料全体に対し、９５重量％以上、又は９８重量％以上であることを意味する。
【００６１】
＜硬化膜及びパターン硬化膜の製造方法＞
本発明の硬化膜及びパターン硬化膜は、本発明の樹脂組成物から形成される。
本発明のパターン硬化膜は、通常、樹脂組成物が（ｃ）成分を含有するときに形成される。
【００６２】
本発明の硬化膜の製造方法は、樹脂組成物を基板上に塗布し乾燥して塗膜を形成する工程と、塗膜を加熱処理する工程とを含む。
塗膜を形成する工程、加熱処理する工程は、後述するパターン硬化膜の製造方法と同様にすることができる。硬化膜はパターン形成されていなくてもよい。
【００６３】
本発明のパターン硬化膜の製造方法は、樹脂組成物を基板上に塗布し乾燥して塗膜を形成する工程と、前記工程で形成した塗膜に活性光線を照射後、現像してパターン樹脂膜を得る工程と、パターン樹脂膜を加熱処理する工程とを含む、パターン硬化膜の製造方法である。
【００６４】
以下、パターン硬化膜の製造方法の各工程について説明する。
樹脂組成物を基板上に塗布し乾燥して塗膜を形成する工程において、樹脂組成物を基材上に塗布する方法としては、例えば、浸漬法、スプレー法、スクリーン印刷法、スピンコート法が挙げられる。
基材としては、例えばシリコンウエハ、金属基板、セラミック基板等が挙げられる。本発明の樹脂組成物は、低応力の硬化膜を形成することが可能であるため、特に１２インチ以上の大口径のシリコンウエハへの適用に好適である。また、本発明の樹脂組成物は、基材が銅基板（シリコンウエハ上に銅配線がある基材も含む）の際に好適に用いることができる。
【００６５】
乾燥工程では、溶剤を加熱除去することによって、粘着性の無い塗膜を形成することができる。乾燥工程はＤＡＴＡＰＬＡＴＥ（Ｄｉｇｉｔａｌ  Ｈｏｔｐｌａｔｅ）（ＰＭＣ社製）等の装置を用いることができ、乾燥温度としては９０〜１３０℃が好ましく、乾燥時間としては１００〜４００秒が好ましい。
【００６６】
次に、上記で形成した塗膜に活性光線を照射後、現像してパターン樹脂膜を得る。これにより所望のパターンが形成された樹脂膜（パターン樹脂膜）を得ることができる。
本発明の樹脂組成物はｉ線露光用に好適であるが、照射する活性光線としては、紫外線、遠紫外線、可視光線、電子線、Ｘ線等を用いることができる。
【００６７】
現像液としては、特に制限はないが、１，１，１−トリクロロエタン等の難燃性溶媒、炭酸ナトリウム水溶液、テトラメチルアンモニウムハイドロオキサイド水溶液等のアルカリ水溶液、Ｎ，Ｎ−ジメチルホルムアミド、ジメチルスルホキシド、Ｎ，Ｎ−ジメチルアセトアミド、Ｎ−メチル−２−ピロリドン、シクロペンタノン、γ−ブチロラクトン、酢酸エステル類等の良溶媒、これら良溶媒と低級アルコール、水、芳香族炭化水素等の貧溶媒との混合溶媒等が用いられる。現像後は必要に応じて貧溶媒等でリンス洗浄を行う。
【００６８】
次に、パターン樹脂膜を加熱処理する。
加熱処理は縦型拡散炉（光洋リンドバーク社製）等の装置を用いることができ、加熱温度８０〜４００℃で行なうことが好ましく、加熱時間は５〜３００分間であることが好ましい。この工程によって、樹脂組成物中のポリイミド前駆体のイミド化を進行させてポリイミド樹脂を含有するパターン硬化膜を得ることができる。
【００６９】
このようにして得られた本発明の硬化膜又はパターン硬化膜は、半導体装置の表面保護層、層間絶縁層、再配線層等として用いることができる。
【００７０】
図１は、本発明の一実施形態である再配線構造を有する半導体装置の概略断面図である。
本実施形態の半導体装置は多層配線構造を有している。層間絶縁層（層間絶縁膜）１の上にはＡｌ配線層２が形成され、その上部にはさらに絶縁層（絶縁膜）３（例えばＰ−ＳｉＮ層）が形成され、さらに素子の表面保護層（表面保護膜）４が形成されている。配線層２のパット部５からは再配線層６が形成され、外部接続端子であるハンダ、金等で形成された導電性ボール７との接続部分である、コア８の上部まで伸びている。さらに表面保護層４の上には、カバーコート層９が形成されている。再配線層６は、バリアメタル１０を介して導電性ボール７に接続されているが、この導電性ボール７を保持するために、カラー１１が設けられている。このような構造のパッケージを実装する際には、さらに応力を緩和するために、アンダーフィル１２を介することもある。
【００７１】
本発明の硬化膜又はパターン硬化膜は、上記実施形態のカバーコート材、再配線用コア材、半田等のボール用カラー材、アンダーフィル材等、いわゆるパッケージ用途に使用することが好ましい。
【００７２】
本発明の硬化膜又はパターン硬化膜は、メタル層や封止剤等との接着性に優れるとともに耐銅マイグレーション性に優れ、応力緩和効果も高いため、これを有する半導体素子は極めて信頼性に優れるものとなる。
【００７３】
本発明の電子部品は、本発明の硬化膜又はパターン硬化膜を用いたカバーコート、再配線用コア、半田等のボール用カラー、フリップチップ等で用いられるアンダーフィル等を有すること以外は特に制限されず、様々な構造をとることができる。
【実施例】
【００７４】
以下、実施例により本発明を具体的に説明する。
【００７５】
合成例１（ピロメリット酸−ヒドロキシエチルメタクリレートジエステルの合成）
０．５リットルのポリ瓶中に、１６０℃の乾燥機で２４時間乾燥させたピロメリット酸二無水物４３．６２４ｇ（２００ｍｍｏｌ）とメタクリル酸２−ヒドロキシエチル５４．９１９ｇ（４０１ｍｍｏｌ）とハイドロキノン０．２２０ｇをＮ−メチルピロリドン３９４ｇに溶解し、１，８−ジアザビシクロウンデセンを触媒量添加の後に、室温下（２５℃）で２４時間撹拌し、エステル化を行い、ピロメリッド酸−ヒドロキシエチルメタクリレートジエステル溶液を得た。この溶液をＰＭＤＡ（ＨＥＭＡ）溶液とする。
【００７６】
合成例２（４，４’−オキシジフタル酸ジエステルの合成）
０．５リットルのポリ瓶中に、１６０℃の乾燥機で２４時間乾燥させた４，４’−オキシジフタル酸４９．６３４ｇ（１６０ｍｍｏｌ）とメタクリル酸２−ヒドロキシエチル４４．９７６ｇ（３２８ｍｍｏｌ）とハイドロキノン０．１７６ｇをＮ−メチルピロリドン３７８ｇに溶解し、１，８−ジアザビシクロウンデセンを触媒量添加の後に、室温下（２５℃）で４８時間撹拌し、エステル化を行い、４，４’−オキシジフタル酸−ヒドロキシエチルメタクリレートジエステル溶液を得た。この溶液をＯＤＰＡ（ＨＥＭＡ）溶液とする。
【００７７】
合成例３（ポリマー１の合成）
撹拌機、温度計を備えた０．５リットルのフラスコ中に、合成例１で得られた（ＰＭＤＡ（ＨＥＭＡ））溶液１９５．５６４ｇと、合成例２で得られた（ＯＤＰＡ（ＨＥＭＡ））溶液５８．６５２ｇを入れ、その後、氷冷下で塩化チオニル２５．９ｇ（２１７．８ｍｍｏｌ）を反応溶液温度が１０℃以下を保つように滴下漏斗を用いて滴下した。塩化チオニルの滴下が終了した後、氷冷下で２時間反応を行いＰＭＤＡ（ＨＥＭＡ）とＯＤＰＡ（ＨＥＭＡ）の酸クロリドの溶液を得た。
【００７８】
次いで、滴下漏斗を用いて、２，２’−ビス（トリフルオロメチル）ベンジジン３１．６９６ｇ（９９．０ｍｍｏｌ）、ピリジン３４．４５７ｇ（４３５．６ｍｍｏｌ）、ハイドロキノン０．０７６ｇ（０．６９３ｍｍｏｌ）のＮ−メチルピロリドン溶液（９０．２１１ｇ）を氷冷化で反応溶液の温度が１０℃を超えないように注意しながら滴下した。この反応液を蒸留水に滴下し、沈殿物をろ別して集め、減圧乾燥することによってポリアミド酸エステルを得た（ポリマー１）。
【００７９】
１ｇのポリマー１をＮ−メチルピロリドン１．５ｇに溶解させ、ガラス基板上にスピンコートで塗布し、１００℃のホットプレート上で１８０秒加熱し溶剤を揮発させて厚さ２０μｍの塗膜を形成した。得られた塗膜のｉ線透過率は３０％であった。
【００８０】
ポリマー１の標準ポリスチレン換算により求めた重量平均分子量は３４，０００であった。ＧＰＣ法標準ポリスチレン換算により求めた重量平均分子量の測定条件は以下の通りである。０．５ｍｇのポリマー１に対して溶媒［ＴＨＦ／ＤＭＦ＝１／１（容積比）］１ｍＬの溶液を用いて測定した。
【００８１】
測定装置：検出器  株式会社日立製作所製Ｌ４０００ＵＶ
ポンプ：株式会社日立製作所製Ｌ６０００
株式会社島津製作所製Ｃ−Ｒ４Ａ  Ｃｈｒｏｍａｔｏｐａｃ
測定条件：カラム  Ｇｅｌｐａｃｋ  ＧＬ−Ｓ３００ＭＤＴ−５ｘ２本
溶離液：ＴＨＦ／ＤＭＦ＝１／１（容積比）
ＬｉＢｒ（０．０３ｍｏｌ／Ｌ）、Ｈ３ＰＯ４（０．０６ｍｏｌ／Ｌ）
流速：１．０ｍＬ／ｍｉｎ、検出器：ＵＶ２７０ｎｍ
【００８２】
実施例１〜５、比較例１〜３
表１に示す（ａ）成分、（ｂ）成分、（ｂ’）成分及び（ｃ）成分を、表１に示す配合量でＮ−メチルピロリドン（（ｄ）成分）に溶解し、また、テトラエチレングリコールジメタクリレート（（ｅ）成分）を（ａ）成分に対して２０質量部配合して樹脂組成物を調製した。
【００８３】
表１において、（ｂ）成分、（ｂ’）成分、（ｃ）成分の各欄における括弧内の数字は、（ａ）成分１００質量部に対する添加量（質量部）を示す。Ｎ−メチルピロリドンの使用量は、いずれの実施例、比較例も（ａ）成分１００質量部に対して１．５倍（１５０質量部）とした。
【００８４】
樹脂組成物に用いた各成分を以下に示す。
（ｂ）、（ｂ’）成分：
【化２１】
2015147907.tif 000023
（１，３，５−トリス（３−メルカプトブチリルオキシエチル）−１，３，５−トリアジン−２，４，６（１Ｈ，３Ｈ，５Ｈ）−トリオン（昭和電工製：カレンズＭＴ−ＮＲ１））
【化２２】
2015147907.tif 000024
（１−ヒドロキシベンゾトリアゾール）
ｂ３：３−メルカプトプロピルトリメトキシシラン（信越シリコーン製：ＫＢＭ−８０３）
【００８５】
（ｃ）成分：
【化２３】
2015147907.tif 000025
（１，２−オクタンジオン，１−［４−（フェニルチオ）フェニル−，２−（Ｏ−ベンゾイルオキシム）］（チバ・スペシャルティ・ケミカルズ製ＩＲＧＡＣＵＲＥ  ＯＸＥ−０１））
【化２４】
2015147907.tif 000026
【００８６】
実施例１〜５、比較例１〜３で調製した樹脂組成物について、解像度、変色の有無、硬化膜の残留応力を評価した。結果を表１に示す。
各評価方法は以下の通りである。
【００８７】
（感光特性（解像度）の評価）
６インチシリコンウエハ上にスピンコート法によって樹脂組成物を塗布し、１００℃のホットプレート上で３分間加熱して溶剤を揮発させて膜厚１０μｍの塗膜を得た。この塗膜をγ‐ブチロラクトン：酢酸ブチル＝７：３の混合溶媒に浸漬して完全に溶解するまでの時間の２倍を現像時間として設定した。
得られた塗膜にフォトマスクを介して、ｉ線ステッパーＦＰＡ−３０００ｉＷ（キヤノン株式会社製）を用いて、ｉ線換算で３００ｍＪ／ｃｍ２露光を行ったウエハをγ‐ブチロラクトン：酢酸ブチル＝７：３に浸漬してパドル現像した後、シクロペンタノンでリンス洗浄を行った。解像できたラインアンドスペースパターンのマスク寸法の最小値を解像度として評価した。
【００８８】
（変色性の評価）
感光特性評価と同様の条件で、６インチ銅めっきウエハ上にパターンを作製し、１００ｕｍスクウェアホール開口部の変色の有無を確認した。
【００８９】
（残留応力の測定）
６インチシリコンウエハ上にスピンコート法によって樹脂組成物を塗布し、１００℃のホットプレート上で３分間加熱し、溶剤を揮発させて、硬化後膜厚が約１０μｍである塗膜を得た。縦型拡散炉（光洋リンドバーク製）を用いて、窒素雰囲気下、２７０℃でこの塗膜を４時間加熱硬化して、ポリイミド膜（硬化膜）を得た。ポリイミド膜の残留応力は、薄膜ストレス測定装置ＦＬＸ−２３２０（ＫＬＡＴｅｎｃｏｒ社製）を用いて室温において測定した。
【００９０】
【表１】
2015147907.tif 000027
【００９１】
本発明で用いる特定の２級チオール化合物を用いた実施例１〜５は、銅上での変色を起こさず、かつ良好な解像度と低い応力を示した。一方、（ｂ）成分の代わりに一級チオール化合物（比較例３）や、ベンゾトリアゾール（比較例２）を用いたものは銅上で変色が起きた。また、（ｂ）成分に代わる成分を用いなかった場合（比較例１）は、オキシムエステルの分解により露光パターンが得られなかった。
【産業上の利用可能性】
【００９２】
本発明の樹脂組成物は、半導体装置等の電子部品を形成するカバーコート材、再配線用コア材、半田等のボール用カラー材、アンダーフィル材等、いわゆるパッケージ用途に使用することができる。
【符号の説明】
【００９３】
１  層間絶縁層
２  Ａｌ配線層
３  絶縁層
４  表面保護層
５  配線層のパット部
６  再配線層
７  導電性ボール
８  コア
９  カバーコート層
１０  バリアメタル
１１  カラー
１２  アンダーフィル
【図１】
2015147907.tif 000033